(57)【要約】【課題】輝度の高いバックライトを用いず、液晶表示装置の視認性を向上させる高い明度を持つ赤色カラーフィルタを実現するための赤色着色組成物を提供する。【解決手段】赤色染料と顔料とを含有する赤色着色組成物であって、該赤色染料が５６０ｎｍ〜５６５ｎｍに極大吸収波長（λｍａｘ）を有し、該赤色染料の５５０ｎｍでの透過率を１％としたとき、透過率５０％となる波長が５９５ｎｍ〜６００ｎｍの範囲内にあり、かつ４００ｎｍ〜５５０ｎｍの透過率が４０％未満、６３０ｎｍ〜７００ｎｍの透過率が９４％以上であること。赤色染料が、アゾ骨格を持つか、アゾ系の金属錯体であること。【選択図】図２
2010189560.tif 000002
【特許請求の範囲】
【請求項１】
少なくとも赤色染料と顔料とを含有する赤色着色組成物であって、該赤色染料が５６０ｎｍ〜５６５ｎｍに極大吸収波長（λｍａｘ）を有し、該赤色染料の５５０ｎｍでの透過率を１％としたとき、透過率５０％となる波長が５９５ｎｍ〜６００ｎｍの範囲内にあり、かつ４００ｎｍ〜５５０ｎｍの透過率が４０％未満、６３０ｎｍ〜７００ｎｍの透過率が９４％以上であることを特徴とする赤色着色組成物。
【請求項２】
前記顔料が、Ｃ．Ｉ．Ｐｉｇｍｅｎｔレッド２５４、Ｃ．Ｉ．Ｐｉｇｍｅｎｔレッド１７７、Ｃ．Ｉ．Ｐｉｇｍｅｎｔイエロー１５０、Ｃ．Ｉ．Ｐｉｇｍｅｎｔイエロー１３９のうち少なくとも１種を含有することを特徴とする請求項１に記載の赤色着色組成物。
【請求項３】
前記赤色染料が、アゾ骨格を持つか、アゾ系の金属錯体であることを特徴とする請求項１又は２に記載の赤色着色組成物。
【請求項４】
前記赤色染料が、Ｃ．Ｉ．Ｓｏｌｖｅｎｔレッド１２４、又はＣ．Ｉ．Ｓｏｌｖｅｎｔレッド８９であることを特徴とする請求項３に記載の赤色着色組成物。
【請求項５】
請求項１〜４のいずれか１項に記載の赤色着色組成物を用いて形成したことを特徴とする赤色カラーフィルタ。
【発明の詳細な説明】
【技術分野】
【０００１】
本発明は、高い明度を持つ赤色カラーフィルタの形成に用いられる赤色着色組成物、及び赤色カラーフィルタに関するものであり、これにより、輝度の高いバックライトを用いずに、液晶表示装置の視認性を良くすることができる。
【背景技術】
【０００２】
カラー液晶表示装置は、基本的に、第１の透明電極層が形成された第１の透明基板と、第２の透明電極層が形成された第２の透明基板と、これらの間に封入された液晶層とを備え、カラーフィルタは、通常、第２の透明基板と第２の透明電極との間に形成される。第１および第２の透明基板の外側には、それぞれ第１および第２の偏光板が設けられており、第１の偏光板の外側にはバックライト光源を含むバックライトユニットが設置されている。
【０００３】
このような液晶表示装置では、第１および第２の透明電極層間に印加する電圧をフィルタセグメント毎に調整し、第１の偏光板を通過したバックライトユニットからの光の偏光度合いを制御して、第２の偏光板を通過する光量をコントロールすることにより表示が行われる。従って、カラーフィルタおよび偏光板の色特性は、液晶表示装置の色特性を決定する重要な因子となっている。
【０００４】
カラーフィルタは、ガラス等の透明な基板の表面に、遮光パターンであるブラックマトリックスと赤色、緑色および青色の微細な帯（ストライプ）状のフィルタセグメントを平行または交差して配置したもの、あるいは微細なフィルタセグメントを縦横一定の配列で配置したものから構成されている。
【０００５】
液晶表示装置は、近年その薄型であることゆえの省スペース性、軽量性、また省電力性などが評価され、大型のテレビ、モニタにも用途が急速に拡大してきていることから、液晶表示装置の色特性を決定するカラーフィルタに対して高明度化、高色再現性、高コントラスト化の要求が高まっている。
【０００６】
液晶表示装置用のカラーフィルタは、主として顔料分散法により得られたものである。しかしながら、顔料の粒径をできるだけ小さくすることでカラーフィルタの透過率を上げる施策が行われているが、粒径を小さくした顔料は凝集が起き易く、十分な透過を発揮させる安定な顔料微粒子分散を行うことは非常に困難である。従って、顔料分散法により得られたカラーフィルタを用いた液晶表示装置の視認性を良くするために、輝度の高いバックライトを組み合わせて用いることが一般に行われているが、輝度を高くしたバックライトは大きな電力を必要とし、省エネルギーにはならない。
【特許文献１】特開昭６３−３０５１７３号公報
【特許文献２】特開昭５７−１５６２０号公報
【特許文献３】特開昭５９−４０１７２号公報
【発明の開示】
【発明が解決しようとする課題】
【０００７】
本発明は、大きな電力を必要とする、輝度を高くしたバックライトを用いずに、液晶表示装置の視認性を良くするために、従来のカラーフィルタよりも高い明度を持つ赤色カラ
ーフィルタを実現するための赤色着色組成物を提供することを目的とする。
【課題を解決するための手段】
【０００８】
本発明は、少なくとも赤色染料と顔料とを含有する赤色着色組成物であって、該赤色染料が５６０ｎｍ〜５６５ｎｍに極大吸収波長（λｍａｘ）を有し、該赤色染料の５５０ｎｍでの透過率を１％としたとき、透過率５０％となる波長が５９５ｎｍ〜６００ｎｍの範囲内にあり、かつ４００ｎｍ〜５５０ｎｍの透過率が４０％未満、６３０ｎｍ〜７００ｎｍの透過率が９４％以上であることを特徴とする赤色着色組成物である。
【０００９】
また、本発明は、上記発明による赤色着色組成物において、前記顔料が、Ｃ．Ｉ．Ｐｉｇｍｅｎｔレッド２５４、Ｃ．Ｉ．Ｐｉｇｍｅｎｔレッド１７７、Ｃ．Ｉ．Ｐｉｇｍｅｎｔイエロー１５０、Ｃ．Ｉ．Ｐｉｇｍｅｎｔイエロー１３９のうち少なくとも１種を含有することを特徴とする赤色着色組成物である。
【００１０】
また、本発明は、上記発明による赤色着色組成物において、前記赤色染料が、アゾ骨格を持つか、アゾ系の金属錯体であることを特徴とする赤色着色組成物である。
【００１１】
また、本発明は、上記発明による赤色着色組成物において、前記赤色染料が、Ｃ．Ｉ．Ｓｏｌｖｅｎｔレッド１２４、又はＣ．Ｉ．Ｓｏｌｖｅｎｔレッド８９であることを特徴とする赤色着色組成物である。
【００１２】
また、本発明は、請求項１〜４のいずれか１項に記載の赤色着色組成物を用いて形成したことを特徴とする赤色カラーフィルタである。
【発明の効果】
【００１３】
本発明は、赤色染料として５６０ｎｍ〜５６５ｎｍに極大吸収波長（λｍａｘ）を有し、５５０ｎｍでの透過率を１％としたとき、透過率５０％となる波長が５９５ｎｍ〜６００ｎｍの範囲内にあり、かつ４００ｎｍ〜５５０ｎｍの透過率が４０％未満、６３０ｎｍ〜７００ｎｍの透過率が９４％以上である赤色染料と、従来の顔料と組み合わせて用いた赤色着色組成物であるので、顔料レジストや他の染料を用いたレジストより高い明度を有する赤色カラーフィルタを得ることができる。
【００１４】
また、本発明は、Ｃ．Ｉ．Ｐｉｇｍｅｎｔレッド２５４、Ｃ．Ｉ．Ｐｉｇｍｅｎｔレッド１７７、Ｃ．Ｉ．Ｐｉｇｍｅｎｔイエロー１５０、Ｃ．Ｉ．Ｐｉｇｍｅｎｔイエロー１３９の４種の顔料のうちのいずれかと組み合わせた赤色着色組成物であるので、従来の染料を使わないカラーフィルタよりも高い明度を有する赤色カラーフィルタを得ることができる。
【００１５】
また、本発明は、赤色染料として、Ｃ．Ｉ．Ｓｏｌｖｅｎｔレッド１２４、又はＣ．Ｉ．Ｓｏｌｖｅｎｔレッド８９を用いた赤色着色組成物であるので、高い明度を有する赤色カラーフィルタを得ることができる。
【発明を実施するための最良の形態】
【００１６】
以下に、本発明の実施形態を詳細に説明する。
まず、本発明の赤色着色組成物について説明する。本発明の赤色着色組成物は、少なくとも赤色染料と顔料とを含有する赤色着色組成物であって、該赤色染料が５６０ｎｍ〜５６５ｎｍに極大吸収波長（λｍａｘ）を有し、５５０ｎｍでの透過率を１％としたとき、透過率５０％となる波長が５９５ｎｍ〜６００ｎｍの範囲内にあり、かつ４００ｎｍ〜５５０ｎｍの透過率が４０％未満、６３０ｎｍ〜７００ｎｍの透過率が９４％以上であることを特徴とするものである。このことにより高い明度を持つ赤色カラーフィルタが得られる
。
【００１７】
また、赤色染料がアゾ骨格を持つか、アゾ系の金属錯体とすることで、染料の有機溶剤可溶性が高く、レジストとしての保存安定性が良好な赤色着色組成物が得られる。アゾ系の金属錯体としては、Ｃ．Ｉ．Ｓｏｌｖｅｎｔレッド１２４、Ｃ．Ｉ．Ｓｏｌｖｅｎｔレッド８９などが挙げられるが、本発明の要旨に沿ったその他の染料を用いても構わない。
【００１８】
上記赤色着色組成物には、上記分光特性を有する赤色染料と共に他の染料を併用することができる。使用可能な染料としてはアゾ染料、アゾ金属錯塩染料、アントラキノン染料、インジゴ染料、チオインジゴ染料、フタロシアニン染料、ジフェニルメタン染料、トリフェニルメタン染料、キサンテン染料、チアジン染料、カチオン染料、シアニン染料、ニトロ染料、キノリン染料、ナフトキノン染料、オキサジン染料などが挙げられる。以下に赤色着色組成物に使用可能な染料の具体例を、カラーインデックス（Ｃ．Ｉ．）番号で示す。
【００１９】
Ｃ．Ｉ．Ｓｏｌｖｅｎｔレッド２、Ｃ．Ｉ．Ｓｏｌｖｅｎｔレッド２４、Ｃ．Ｉ．Ｓｏｌｖｅｎｔレッド２７、Ｃ．Ｉ．Ｓｏｌｖｅｎｔレッド５２、Ｃ．Ｉ．Ｓｏｌｖｅｎｔレッド５７、Ｃ．Ｉ．Ｓｏｌｖｅｎｔレッド１１１、Ｃ．Ｉ．Ｓｏｌｖｅｎｔレッド１１４、Ｃ．Ｉ．Ｓｏｌｖｅｎｔレッド１１９、Ｃ．Ｉ．Ｓｏｌｖｅｎｔレッド１３５、Ｃ．Ｉ．Ｓｏｌｖｅｎｔレッド１３６、Ｃ．Ｉ．Ｓｏｌｖｅｎｔレッド１３７、Ｃ．Ｉ．Ｓｏｌｖｅｎｔレッド１３８、Ｃ．Ｉ．Ｓｏｌｖｅｎｔレッド１３９、Ｃ．Ｉ．Ｓｏｌｖｅｎｔレッド１４３、Ｃ．Ｉ．Ｓｏｌｖｅｎｔレッド１４４、Ｃ．Ｉ．Ｓｏｌｖｅｎｔレッド１４５、Ｃ．Ｉ．Ｓｏｌｖｅｎｔレッド１４６、Ｃ．Ｉ．Ｓｏｌｖｅｎｔレッド１４７、Ｃ．Ｉ．Ｓｏｌｖｅｎｔレッド１４８、Ｃ．Ｉ．Ｓｏｌｖｅｎｔレッド１４９、Ｃ．Ｉ．Ｓｏｌｖｅｎｔレッド１５０、Ｃ．Ｉ．Ｓｏｌｖｅｎｔレッド１５１、Ｃ．Ｉ．Ｓｏｌｖｅｎｔレッド１５２、Ｃ．Ｉ．Ｓｏｌｖｅｎｔレッド１５５、Ｃ．Ｉ．Ｓｏｌｖｅｎｔレッド１５６、Ｃ．Ｉ．Ｓｏｌｖｅｎｔレッド１６２、Ｃ．Ｉ．Ｓｏｌｖｅｎｔレッド１６８、Ｃ．Ｉ．Ｓｏｌｖｅｎｔレッド１６９、Ｃ．Ｉ．Ｓｏｌｖｅｎｔレッド１７０、Ｃ．Ｉ．Ｓｏｌｖｅｎｔレッド１７１、Ｃ．Ｉ．Ｓｏｌｖｅｎｔレッド１７２、Ｃ．Ｉ．Ｓｏｌｖｅｎｔレッド１７７、Ｃ．Ｉ．Ｓｏｌｖｅｎｔレッド１７８、Ｃ．Ｉ．Ｓｏｌｖｅｎｔレッド１７９、Ｃ．Ｉ．Ｓｏｌｖｅｎｔレッド１８１、Ｃ．Ｉ．Ｓｏｌｖｅｎｔレッド１９０、Ｃ．Ｉ．Ｓｏｌｖｅｎｔレッド１９１、Ｃ．Ｉ．Ｓｏｌｖｅｎｔレッド１９４、Ｃ．Ｉ．Ｓｏｌｖｅｎｔレッド１９９、Ｃ．Ｉ．Ｓｏｌｖｅｎｔレッド２００、Ｃ．Ｉ．Ｓｏｌｖｅｎｔレッド２０１、Ｃ．Ｉ．Ｓｏｌｖｅｎｔレッド２９９、Ｃ．Ｉ．Ｄｉｒｅｃｔレッド２、Ｃ．Ｉ．Ｄｉｒｅｃｔレッド８１、Ｃ．Ｉ．Ａｃｉｄレッド１、Ｃ．Ｉ．Ａｃｉｄレッド１４、Ｃ．Ｉ．Ａｃｉｄレッド２７、Ｃ．Ｉ．Ａｃｉｄレッド５２、Ｃ．Ｉ．Ａｃｉｄレッド８７、Ｃ．Ｉ．Ａｃｉｄレッド８８、Ｃ．Ｉ．Ｂａｓｉｃレッド１、Ｃ．Ｉ．Ｍｏｒｄａｎｔレッド３、Ｃ．Ｉ．Ａｚｏｉｃレッド２１、Ｃ．Ｉ．Ｖａｔレッド１、Ｃ．Ｉ．Ｖａｔレッド２、Ｃ．Ｉ．Ｖａｔレッド１５、Ｃ．Ｉ．Ｖａｔレッド２３、Ｃ．Ｉ．Ｖａｔレッド４１、Ｃ．Ｉ．Ｖａｔレッド４７、Ｃ．Ｉ．Ｄｉｓｐｅｒｓｅレッド１、Ｃ．Ｉ．Ｄｉｓｐｅｒｓｅレッド１１、Ｃ．Ｉ．Ｄｉｓｐｅｒｓｅレッド１５、Ｃ．Ｉ．Ｄｉｓｐｅｒｓｅレッド２２、Ｃ．Ｉ．Ｄｉｓｐｅｒｓｅレッド６０、Ｃ．Ｉ．Ｄｉｓｐｅｒｓｅレッド９２、Ｃ．Ｉ．Ｄｉｓｐｅｒｓｅレッド１４６、Ｃ．Ｉ．Ｄｉｓｐｅｒｓｅレッド１９１、Ｃ．Ｉ．Ｄｉｓｐｅｒｓｅレッド２８３、Ｃ．Ｉ．Ｄｉｓｐｅｒｓｅレッド２８８、Ｃ．Ｉ．Ｒｅａｃｔｉｖｅレッド１２、Ｃ．Ｉ．Ｓｏｌｖｅｎｔイエロー２、Ｃ．Ｉ．Ｓｏｌｖｅｎｔイエロー７、Ｃ．Ｉ．Ｓｏｌｖｅｎｔイエロー９、Ｃ．Ｉ．Ｓｏｌｖｅｎｔイエロー１０、Ｃ．Ｉ．Ｓｏｌｖｅｎｔイエロー１１、Ｃ．Ｉ．Ｓｏｌｖｅｎｔイエロー１２、Ｃ．Ｉ．Ｓｏｌｖｅｎｔイエロー１４、Ｃ．Ｉ．Ｓｏｌｖｅｎｔイエロー１６、Ｃ．Ｉ．Ｓｏｌｖｅｎｔイエロー１８、Ｃ．Ｉ．Ｓｏｌｖｅｎｔイエロー２１、Ｃ．Ｉ．Ｓｏｌｖｅｎｔイエロー２５、Ｃ．Ｉ．Ｓｏｌｖｅｎｔイエロー３３、Ｃ．Ｉ．Ｓｏｌｖｅｎｔイエロー５６、Ｃ．Ｉ．Ｓｏｌｖｅｎｔイエロー５８、Ｃ．Ｉ．Ｓｏｌｖｅｎｔイエロー６２、Ｃ．Ｉ．Ｓｏｌｖｅｎｔイエロー７９、Ｃ．Ｉ．Ｓｏｌｖｅｎｔイエロー８３、Ｃ．Ｉ．Ｓｏｌｖｅｎｔイエロー８３：１、Ｃ．Ｉ．Ｓｏｌｖｅｎｔイエロー８８、Ｃ．Ｉ．Ｓｏｌｖｅｎｔイエロー８９、Ｃ．Ｉ．Ｓｏｌｖｅｎｔイエロー９３、Ｃ．Ｉ．Ｓｏｌｖｅｎｔイエロー１００、Ｃ．Ｉ．Ｓｏｌｖｅｎｔイエロー１０９、Ｃ．Ｉ．Ｓｏｌｖｅｎｔイエロー１１７、Ｃ．Ｉ．Ｓｏｌｖｅｎｔイエロー１２５、Ｃ．Ｉ．Ｓｏｌｖｅｎｔイエロー１３３、Ｃ．Ｉ．Ｓｏｌｖｅｎｔイエロー１４６、Ｃ．Ｉ．Ｓｏｌｖｅｎｔイエロー１５１、Ｃ．Ｉ．Ｓｏｌｖｅｎｔイエロー１５６、Ｃ．Ｉ．Ｓｏｌｖｅｎｔイエロー１５７、Ｃ．Ｉ．Ｓｏｌｖｅｎｔイエロー１５８、Ｃ．Ｉ．Ｓｏｌｖｅｎｔイエロー１６０：１、Ｃ．Ｉ．Ｓｏｌｖｅｎｔイエロー１６２、Ｃ．Ｉ．Ｓｏｌｖｅｎｔイエロー１６３、Ｃ．Ｉ．Ａｃｉｄイエロー１７、Ｃ．Ｉ．Ａｃｉｄイエロー３８、Ｃ．Ｉ．Ａｃｉｄイエロー４９、Ｃ．Ｉ．Ａｃｉｄイエロー６７、Ｃ．Ｉ．Ａｃｉｄイエロー７２、Ｃ．Ｉ．Ａｃｉｄイエロー９９、Ｃ．Ｉ．Ａｃｉｄイエロー１１０、Ｃ．Ｉ．Ａｃｉｄイエロー１２７、Ｂａｓｉｃイエロー２１、Ｃ．Ｉ．Ｖａｔイエロー  １、Ｃ．Ｉ．Ｖａｔイエロー  ２、Ｃ．Ｉ．Ｖａｔイエロー  ３、Ｃ．Ｉ．Ｖａｔイエロー
４、Ｃ．Ｉ．Ｄｉｓｐｅｒｓｅイエロー９、Ｃ．Ｉ．Ｄｉｓｐｅｒｓｅイエロー２３、Ｃ．Ｉ．Ｄｉｓｐｅｒｓｅイエロー３３、Ｃ．Ｉ．Ｄｉｓｐｅｒｓｅイエロー４２、Ｃ．Ｉ．Ｄｉｓｐｅｒｓｅイエロー４９、Ｃ．Ｉ．Ｄｉｓｐｅｒｓｅイエロー５４、Ｃ．Ｉ．Ｄｉｓｐｅｒｓｅイエロー５８、Ｃ．Ｉ．Ｄｉｓｐｅｒｓｅイエロー６０、Ｃ．Ｉ．Ｄｉｓｐｅｒｓｅイエロー６４、Ｃ．Ｉ．Ｄｉｓｐｅｒｓｅイエロー６６、Ｃ．Ｉ．Ｄｉｓｐｅｒｓｅイエロー７１、Ｃ．Ｉ．Ｄｉｓｐｅｒｓｅイエロー７９、Ｃ．Ｉ．Ｄｉｓｐｅｒｓｅイエロー８６、Ｄｉｓｐｅｒｓｅイエロー８７、Ｃ．Ｉ．Ｄｉｓｐｅｒｓｅイエロー９０、Ｃ．Ｉ．Ｄｉｓｐｅｒｓｅイエロー９３、Ｃ．Ｉ．Ｄｉｓｐｅｒｓｅイエロー１１４、Ｃ．Ｉ．Ｄｉｓｐｅｒｓｅイエロー１１６、Ｃ．Ｉ．Ｄｉｓｐｅｒｓｅイエロー１１９、Ｃ．Ｉ．Ｄｉｓｐｅｒｓｅイエロー１２２、Ｃ．Ｉ．Ｄｉｓｐｅｒｓｅイエロー１４９、Ｄｉｓｐｅｒｓｅイエロー１６０、Ｃ．Ｉ．Ｄｉｓｐｅｒｓｅイエロー１６３、Ｃ．Ｉ．Ｄｉｓｐｅｒｓｅイエロー１９８、Ｃ．Ｉ．Ｄｉｓｐｅｒｓｅイエロー２１１、Ｃ．Ｉ．Ｄｉｓｐｅｒｓｅイエロー２２６、Ｃ．Ｉ．Ｄｉｓｐｅｒｓｅイエロー２２７、Ｃ．Ｉ．Ｄｉｓｐｅｒｓｅイエロー２３１、Ｃ．Ｉ．Ｓｏｌｖｅｎｔオレンジ２、Ｃ．Ｉ．Ｓｏｌｖｅｎｔオレンジ７、Ｃ．Ｉ．Ｓｏｌｖｅｎｔオレンジ３５、Ｃ．Ｉ．Ｓｏｌｖｅｎｔオレンジ４３、Ｃ．Ｉ．Ｓｏｌｖｅｎｔオレンジ５５、Ｃ．Ｉ．Ｓｏｌｖｅｎｔオレンジ６０、Ｃ．Ｉ．Ｓｏｌｖｅｎｔオレンジ６４、Ｃ．Ｉ．Ｓｏｌｖｅｎｔオレンジ６５、Ｃ．Ｉ．Ｓｏｌｖｅｎｔオレンジ６６、Ｃ．Ｉ．Ｓｏｌｖｅｎｔオレンジ６８、Ｃ．Ｉ．Ｓｏｌｖｅｎｔオレンジ６９、Ｃ．Ｉ．Ｓｏｌｖｅｎｔオレンジ７１、Ｃ．Ｉ．Ｓｏｌｖｅｎｔオレンジ７７、Ｃ．Ｉ．Ｓｏｌｖｅｎｔオレンジ７８、Ｃ．Ｉ．Ｓｏｌｖｅｎｔオレンジ８６、Ｃ．Ｉ．Ｓｏｌｖｅｎｔオレンジ８７、Ｃ．Ｉ．Ｓｏｌｖｅｎｔオレンジ１６３、Ｃ．Ｉ．Ａｃｉｄオレンジ６７、Ｃ．Ｉ．Ａｃｉｄオレンジ  １２７、Ｃ．Ｉ．Ｖａｔオレンジ  １、Ｃ．Ｉ．Ｖａｔオレンジ  ２、Ｃ．Ｉ．Ｖａｔオレンジ  ４、Ｃ．Ｉ．Ｖａｔオレンジ  ７、Ｃ．Ｉ．Ｖａｔオレンジ  ９、Ｃ．Ｉ．Ｄｉｓｐｅｒｓｅオレンジ２５、Ｃ．Ｉ．Ｄｉｓｐｅｒｓｅオレンジ２９、Ｃ．Ｉ．Ｄｉｓｐｅｒｓｅオレンジ３１、Ｃ．Ｉ．Ｄｉｓｐｅｒｓｅオレンジ３２、Ｃ．Ｉ．Ｄｉｓｐｅｒｓｅオレンジ３７、Ｃ．Ｉ．Ｄｉｓｐｅｒｓｅオレンジ４５、Ｃ．Ｉ．Ｄｉｓｐｅｒｓｅオレンジ５６、Ｃ．Ｉ．Ｄｉｓｐｅｒｓｅオレンジ６１、Ｃ．Ｉ．Ｄｉｓｐｅｒｓｅオレンジ７６、Ｃ．Ｉ．Ｄｉｓｐｅｒｓｅオレンジ９６、Ｃ．Ｉ．Ｄｉｓｐｅｒｓｅオレンジ９７、Ｃ．Ｉ．Ｄｉｓｐｅｒｓｅオレンジ１１８等が挙げられるが、その他の染料を用いても構わない。これらの染料の中から要求される色特性に併せて併用できる。
【００２０】
また、本発明の赤色着色組成物には、有機または無機の顔料を、単独でまたは２種類以上を併用することができる。顔料のなかでは、発色性が高く、且つ耐熱性の高い顔料、特に熱分解に対する耐性が高い顔料が好ましく、通常は有機顔料が用いられる。染料は一般
に顔料と比較して耐熱性・耐光性が弱いという問題があった。このため、本発明の赤色着色組成物が前記の赤色染料と顔料とを含有することで、耐熱性・耐光性を保ちながら高い明度を持つ赤色着色組成物が得られる。
赤色着色組成物に含有される有機顔料としては、一般に市販されているものを用いることができる。
【００２１】
以下に、赤色着色組成物に使用可能な有機顔料の具体例を、カラーインデックス（Ｃ．Ｉ．）番号で示す。
赤色顔料としては、Ｃ．Ｉ．Ｐｉｇｍｅｎｔレッド  ７、Ｃ．Ｉ．Ｐｉｇｍｅｎｔレッド９、Ｃ．Ｉ．Ｐｉｇｍｅｎｔレッド１４、Ｃ．Ｉ．Ｐｉｇｍｅｎｔレッド４１、Ｃ．Ｉ．Ｐｉｇｍｅｎｔレッド４８：１、Ｃ．Ｉ．Ｐｉｇｍｅｎｔレッド４８：２、Ｃ．Ｉ．Ｐｉｇｍｅｎｔレッド４８：３、Ｃ．Ｉ．Ｐｉｇｍｅｎｔレッド４８：４、Ｃ．Ｉ．Ｐｉｇｍｅｎｔレッド８１：１、Ｃ．Ｉ．Ｐｉｇｍｅｎｔレッド８１：２、Ｃ．Ｉ．Ｐｉｇｍｅｎｔレッド８１：３、Ｃ．Ｉ．Ｐｉｇｍｅｎｔレッド１２２、Ｃ．Ｉ．Ｐｉｇｍｅｎｔレッド１２３、Ｃ．Ｉ．Ｐｉｇｍｅｎｔレッド１４６、Ｃ．Ｉ．Ｐｉｇｍｅｎｔレッド１４９、Ｃ．Ｉ．Ｐｉｇｍｅｎｔレッド１６８、Ｃ．Ｉ．Ｐｉｇｍｅｎｔレッド１７７、Ｃ．Ｉ．Ｐｉｇｍｅｎｔレッド１７８、Ｃ．Ｉ．Ｐｉｇｍｅｎｔレッド１７９、Ｃ．Ｉ．Ｐｉｇｍｅｎｔレッド１８４、Ｃ．Ｉ．Ｐｉｇｍｅｎｔレッド１８５、Ｃ．Ｉ．Ｐｉｇｍｅｎｔレッド１８７、Ｃ．Ｉ．Ｐｉｇｍｅｎｔレッド１９２、Ｃ．Ｉ．Ｐｉｇｍｅｎｔレッド２００、Ｃ．Ｉ．Ｐｉｇｍｅｎｔレッド２０２、Ｃ．Ｉ．Ｐｉｇｍｅｎｔレッド２０８、Ｃ．Ｉ．Ｐｉｇｍｅｎｔレッド２１０、Ｃ．Ｉ．Ｐｉｇｍｅｎｔレッド２１６、Ｃ．Ｉ．Ｐｉｇｍｅｎｔレッド２２０、Ｃ．Ｉ．Ｐｉｇｍｅｎｔレッド２２３、Ｃ．Ｉ．Ｐｉｇｍｅｎｔレッド２２４、Ｃ．Ｉ．Ｐｉｇｍｅｎｔレッド２２６、Ｃ．Ｉ．Ｐｉｇｍｅｎｔレッド２４０、Ｃ．Ｉ．Ｐｉｇｍｅｎｔレッド２５４、Ｃ．Ｉ．Ｐｉｇｍｅｎｔレッド２５５、Ｃ．Ｉ．Ｐｉｇｍｅｎｔレッド２６４、Ｃ．Ｉ．Ｐｉｇｍｅｎｔレッド２７２等の赤色顔料を用いることができ、この中ではＣ．Ｉ．Ｐｉｇｍｅｎｔレッド１７７、Ｃ．Ｉ．Ｐｉｇｍｅｎｔレッド２５４が好ましい。また、赤色着色組成物には黄色顔料、オレンジ色顔料を併用することができる。
【００２２】
黄色顔料としては、Ｃ．Ｉ．Ｐｉｇｍｅｎｔイエロー１、Ｃ．Ｉ．Ｐｉｇｍｅｎｔイエロー２、Ｃ．Ｉ．Ｐｉｇｍｅｎｔイエロー３、Ｃ．Ｉ．Ｐｉｇｍｅｎｔイエロー４、Ｃ．Ｉ．Ｐｉｇｍｅｎｔイエロー５、Ｃ．Ｉ．Ｐｉｇｍｅｎｔイエロー６、Ｃ．Ｉ．Ｐｉｇｍｅｎｔイエロー１０、Ｃ．Ｉ．Ｐｉｇｍｅｎｔイエロー１２、Ｃ．Ｉ．Ｐｉｇｍｅｎｔイエロー１３、Ｃ．Ｉ．Ｐｉｇｍｅｎｔイエロー１４、Ｃ．Ｉ．Ｐｉｇｍｅｎｔイエロー１５、Ｃ．Ｉ．Ｐｉｇｍｅｎｔイエロー１６、Ｃ．Ｉ．Ｐｉｇｍｅｎｔイエロー１７、Ｃ．Ｉ．Ｐｉｇｍｅｎｔイエロー１８、Ｃ．Ｉ．Ｐｉｇｍｅｎｔイエロー２４、Ｃ．Ｉ．Ｐｉｇｍｅｎｔイエロー３１、Ｃ．Ｉ．Ｐｉｇｍｅｎｔイエロー３２、Ｃ．Ｉ．Ｐｉｇｍｅｎｔイエロー３４、Ｃ．Ｉ．Ｐｉｇｍｅｎｔイエロー３５、Ｃ．Ｉ．Ｐｉｇｍｅｎｔイエロー３５：１、Ｃ．Ｉ．Ｐｉｇｍｅｎｔイエロー３６、Ｃ．Ｉ．Ｐｉｇｍｅｎｔイエロー３６：１、Ｃ．Ｉ．Ｐｉｇｍｅｎｔイエロー３７、Ｃ．Ｉ．Ｐｉｇｍｅｎｔイエロー３７：１、Ｃ．Ｉ．Ｐｉｇｍｅｎｔイエロー４０、Ｃ．Ｉ．Ｐｉｇｍｅｎｔイエロー４２、Ｃ．Ｉ．Ｐｉｇｍｅｎｔイエロー４３、Ｃ．Ｉ．Ｐｉｇｍｅｎｔイエロー５３、Ｃ．Ｉ．Ｐｉｇｍｅｎｔイエロー５５、Ｃ．Ｉ．Ｐｉｇｍｅｎｔイエロー６０、Ｃ．Ｉ．Ｐｉｇｍｅｎｔイエロー６１、Ｃ．Ｉ．Ｐｉｇｍｅｎｔイエロー６２、Ｃ．Ｉ．Ｐｉｇｍｅｎｔイエロー６３、Ｃ．Ｉ．Ｐｉｇｍｅｎｔイエロー６５、Ｃ．Ｉ．Ｐｉｇｍｅｎｔイエロー７３、Ｃ．Ｉ．Ｐｉｇｍｅｎｔイエロー７４、Ｃ．Ｉ．Ｐｉｇｍｅｎｔイエロー７７、Ｃ．Ｉ．Ｐｉｇｍｅｎｔイエロー８１、Ｃ．Ｉ．Ｐｉｇｍｅｎｔイエロー８３、Ｃ．Ｉ．Ｐｉｇｍｅｎｔイエロー９３、Ｃ．Ｉ．Ｐｉｇｍｅｎｔイエロー９４、Ｃ．Ｉ．Ｐｉｇｍｅｎｔイエロー９５、Ｃ．Ｉ．Ｐｉｇｍｅｎｔイエロー９７、Ｃ．Ｉ．Ｐｉｇｍｅｎｔイエロー９８、Ｃ．Ｉ．Ｐｉｇｍｅｎｔイエロー１００、Ｃ．Ｉ．Ｐｉｇｍｅｎｔイエロー１０１、Ｃ．Ｉ．Ｐｉｇｍｅｎｔイエロー１０４、Ｃ．Ｉ．Ｐｉｇｍｅｎｔイエロー１０６、Ｃ．Ｉ．Ｐｉｇｍｅｎｔイエロー１０８、Ｃ．Ｉ．Ｐｉｇｍｅｎｔイエロー１０９、Ｃ．Ｉ．Ｐｉｇｍｅｎｔイエロー１１０、Ｃ．Ｉ．Ｐｉｇｍｅｎｔイエロー１１３、Ｃ．Ｉ．Ｐｉｇｍｅｎｔイエロー１１４、Ｃ．Ｉ．Ｐｉｇｍｅｎｔイエロー１１５、Ｃ．Ｉ．Ｐｉｇｍｅｎｔイエロー１１６、Ｃ．Ｉ．Ｐｉｇｍｅｎｔイエロー１１７、Ｃ．Ｉ．Ｐｉｇｍｅｎｔイエロー１１８、Ｃ．Ｉ．Ｐｉｇｍｅｎｔイエロー１１９、Ｃ．Ｉ．Ｐｉｇｍｅｎｔイエロー１２０、Ｃ．Ｉ．Ｐｉｇｍｅｎｔイエロー１２３、Ｃ．Ｉ．Ｐｉｇｍｅｎｔイエロー１２６、Ｃ．Ｉ．Ｐｉｇｍｅｎｔイエロー１２７、Ｃ．Ｉ．Ｐｉｇｍｅｎｔイエロー１２８、Ｃ．Ｉ．Ｐｉｇｍｅｎｔイエロー１２９、Ｃ．Ｉ．Ｐｉｇｍｅｎｔイエロー１３８、Ｃ．Ｉ．Ｐｉｇｍｅｎｔイエロー１３９、Ｃ．Ｉ．Ｐｉｇｍｅｎｔイエロー１４７、Ｃ．Ｉ．Ｐｉｇｍｅｎｔイエロー１５０、Ｃ．Ｉ．Ｐｉｇｍｅｎｔイエロー１５１、Ｃ．Ｉ．Ｐｉｇｍｅｎｔイエロー１５２、Ｃ．Ｉ．Ｐｉｇｍｅｎｔイエロー１５３、Ｃ．Ｉ．Ｐｉｇｍｅｎｔイエロー１５４、Ｃ．Ｉ．Ｐｉｇｍｅｎｔイエロー１５５、Ｃ．Ｉ．Ｐｉｇｍｅｎｔイエロー１５６、Ｃ．Ｉ．Ｐｉｇｍｅｎｔイエロー１６１、Ｃ．Ｉ．Ｐｉｇｍｅｎｔイエロー１６２、Ｃ．Ｉ．Ｐｉｇｍｅｎｔイエロー１６４、Ｃ．Ｉ．Ｐｉｇｍｅｎｔイエロー１６６、Ｃ．Ｉ．Ｐｉｇｍｅｎｔイエロー１６７、Ｃ．Ｉ．Ｐｉｇｍｅｎｔイエロー１６８、Ｃ．Ｉ．Ｐｉｇｍｅｎｔイエロー１６９、Ｃ．Ｉ．Ｐｉｇｍｅｎｔイエロー１７０、Ｃ．Ｉ．Ｐｉｇｍｅｎｔイエロー１７１、Ｃ．Ｉ．Ｐｉｇｍｅｎｔイエロー１７２、Ｃ．Ｉ．Ｐｉｇｍｅｎｔイエロー１７３、Ｃ．Ｉ．Ｐｉｇｍｅｎｔイエロー１７４、Ｃ．Ｉ．Ｐｉｇｍｅｎｔイエロー１７５、Ｃ．Ｉ．Ｐｉｇｍｅｎｔイエロー１７６、Ｃ．Ｉ．Ｐｉｇｍｅｎｔイエロー１７７、Ｃ．Ｉ．Ｐｉｇｍｅｎｔイエロー１７９、Ｃ．Ｉ．Ｐｉｇｍｅｎｔイエロー１８０、Ｃ．Ｉ．Ｐｉｇｍｅｎｔイエロー１８１、Ｃ．Ｉ．Ｐｉｇｍｅｎｔイエロー１８２、Ｃ．Ｉ．Ｐｉｇｍｅｎｔイエロー１８５、Ｃ．Ｉ．Ｐｉｇｍｅｎｔイエロー１８７、Ｃ．Ｉ．Ｐｉｇｍｅｎｔイエロー１８８、Ｃ．Ｉ．Ｐｉｇｍｅｎｔイエロー１９２、Ｃ．Ｉ．Ｐｉｇｍｅｎｔイエロー１９３、Ｃ．Ｉ．Ｐｉｇｍｅｎｔイエロー１９４、Ｃ．Ｉ．Ｐｉｇｍｅｎｔイエロー１９６、Ｃ．Ｉ．Ｐｉｇｍｅｎｔイエロー１９８、Ｃ．Ｉ．Ｐｉｇｍｅｎｔイエロー１９９、Ｃ．Ｉ．Ｐｉｇｍｅｎｔイエロー２１３、Ｃ．Ｉ．Ｐｉｇｍｅｎｔイエロー２１４等の黄色顔料を用いることができ、この中ではＣ．Ｉ．Ｐｉｇｍｅｎｔイエロー１３９、Ｃ．Ｉ．Ｐｉｇｍｅｎｔイエロー１５０が好ましい。
【００２３】
オレンジ色顔料としてはＣ．Ｉ．Ｐｉｇｍｅｎｔオレンジ３６、Ｃ．Ｉ．Ｐｉｇｍｅｎｔオレンジ４３、Ｃ．Ｉ．Ｐｉｇｍｅｎｔオレンジ５１、Ｃ．Ｉ．Ｐｉｇｍｅｎｔオレンジ５５、Ｃ．Ｉ．Ｐｉｇｍｅｎｔオレンジ５９、Ｃ．Ｉ．Ｐｉｇｍｅｎｔオレンジ６１、Ｃ．Ｉ．Ｐｉｇｍｅｎｔオレンジ７１、Ｃ．Ｉ．Ｐｉｇｍｅｎｔオレンジ７３等が挙げられる。
【００２４】
赤色着色組成物には、彩度と明度のバランスをとりつつ良好な塗布性、感度、現像性等を確保するために、無機顔料を含有させることができる。無機顔料としては、酸化チタン、硫酸バリウム、亜鉛華、硫酸鉛、黄色鉛、亜鉛黄、べんがら（赤色酸化鉄（ＩＩＩ））、カドミウム赤等が挙げられる。
無機顔料は、単独あるいは２種類以上併用して用いられる。無機顔料は顔料重量を100重
量部とした時を基準として０．１〜１０重量部の量で用いることができる。
【００２５】
赤色着色組成物に含まれる顔料は、カラーフィルタの高明度化、高コントラスト化を実現させるため、微細化処理されていることが好ましく、また比表面積が大きいことが好ましい。顔料の比表面積を制御する手段としては、顔料を機械的に粉砕して比表面積を制御する方法（磨砕法と呼ぶ）、良溶媒に溶解したものを貧溶媒に投入して所望の比表面積の顔料を析出させる方法（析出法と呼ぶ）、および合成時に所望の比表面積の顔料を製造する方法（合成析出法と呼ぶ）等がある。使用する顔料の合成法や化学的性質等により、個
々の顔料について適当な方法を選択して行うことができる。
【００２６】
以下にそれぞれの方法について説明するが、本発明に用いる着色組成物に含まれる顔料の比表面積の制御方法は、上記方法のいずれを用いてもよい。
磨砕法は、顔料をボールミル、サンドミルまたはニーダーなどを用いて、塩化ナトリウム等の水溶性の無機塩などの磨砕剤およびそれを溶解しない水溶性有機溶剤とともに機械的に混練（以下、この工程をソルトミリングと呼ぶ）した後、無機塩と有機溶剤を水洗除去し、乾燥することにより所望の比表面積の顔料を得る方法である。ただし、ソルトミリング処理により、顔料が結晶成長する場合があるため、処理時に上記有機溶剤に少なくとも一部溶解する固形の樹脂や顔料分散剤を加えて、結晶成長を防ぐ方法が有効である。
【００２７】
顔料と無機塩の比率は、無機塩の比率が多くなると顔料の微細化効率は良くなるが、顔料の処理量が少なくなるために生産性が低下する。一般的には、顔料が１重量部に対して無機塩を１〜３０重量部、好ましくは２〜２０重量部用いるのが良い。また、上記水溶性有機溶剤は、顔料と無機塩とが均一な固まりとなるように加えるもので、顔料と無機塩との配合比にもよるが、通常顔料の５０〜３００重量％の量が用いられる。
上記ソルトミリングについてさらに具体的には、顔料と水溶性の無機塩の混合物に湿潤剤として少量の水溶性有機溶剤を加え、ニーダー等で強く練り込んだ後、この混合物を水中に投入し、ハイスピードミキサー等で攪拌しスラリー状とする。次に、このスラリーを濾過、水洗して乾燥することにより、所望の比表面積の顔料を得ることができる。
【００２８】
析出法は、顔料を適当な良溶媒に溶解させたのち、貧溶媒と混ぜ合わせて、所望の比表面積の顔料を析出させる方法で、溶媒の種類や量、析出温度、析出速度などにより比表面積の大きさが制御できる。一般に顔料は溶媒に溶けにくいため、使用できる溶媒は限られるが、例として濃硫酸、ポリリン酸、クロロスルホン酸などの強酸性溶媒または液体アンモニア、ナトリウムメチラートのジメチルホルムアミド溶液などの塩基性溶媒などが知られている。
【００２９】
本法の代表例としては、酸性溶剤に顔料を溶解させた溶液を他の溶媒中に注入し、再析出させて微細粒子を得るアシッドペースティング法がある。工業的にはコストの観点から硫酸溶液を水に注入する方法が一般的である。硫酸濃度は特に限定されないが、９５〜１００重量％が好ましい。顔料に対する硫酸の使用量は特に限定されないが、少ないと溶液粘度が高くハンドリングが悪くなり、逆に多すぎると顔料の処理効率が低下するため、顔料に対して３〜１０重量倍の硫酸を用いることが好ましい。なお、顔料は完全溶解している必要はない。溶解時の温度は０〜５０℃が好ましく、これ以下では硫酸が凍結する恐れがあり、かつ溶解度も低くなる。高温すぎると副反応が起こりやすくなる。注入される水の温度は１〜６０℃が好ましく、この温度以上で注入を始めると硫酸の溶解熱で沸騰して作業が危険である。これ以下の温度では凍結してしまう。注入にかける時間は顔料１部に対して０．１〜３０分が好ましい。時間が長くなるほど比表面積は小さくなる傾向がある。
【００３０】
顔料の比表面積の制御は、アシッドペースティング法などの析出法とソルトミリング法などの磨砕法を組み合わせた手法を選択することにより、顔料の整粒度合を考慮しつつ行うことができ、さらにはこのとき分散体としての流動性も確保できることからより好ましい。
ソルトミリング時あるいはアシッドペースティング時には、比表面積制御に伴う顔料の凝集を防ぐために、下記に示す顔料誘導体や樹脂型顔料分散剤、界面活性剤等の分散助剤を併用することもできる。また、比表面積制御を２種類以上の顔料を共存させた形で行うことにより、単独では分散が困難な顔料であっても安定な分散体として仕上げることができる。
【００３１】
特殊な析出法としてロイコ法がある。フラバントロン系、ペリノン系、ペリレン系、インダントロン系等の建染染料系顔料は、アルカリ性ハイドロサルファイトで還元すると、キノン基がハイドロキノンのナトリウム塩（ロイコ化合物）になり水溶性になる。この水溶液に適当な酸化剤を加えて酸化することにより、水に不溶性の比表面積の大きな顔料を析出させることができる。
【００３２】
合成析出法は、顔料を合成すると同時に所望の比表面積の顔料を析出させる方法である。しかし、生成した微細顔料を溶媒中から取り出す場合、顔料粒子が凝集して大きな二次粒子になっていないと一般的な分離法である濾過が困難になるため、通常、二次凝集が起きやすい水系で合成されるアゾ系等の顔料に適用されている。
さらに、顔料の比表面積を制御する手段として、顔料を高速のサンドミル等で長時間分散すること（顔料を乾式粉砕する、いわゆるドライミリング法）により、顔料の比表面積を大きくすると同時に分散することも可能である。
【００３３】
本発明のカラーフィルタ用着色組成物に含まれる色素担体は、色素を分散させるものであり、透明樹脂、その前駆体またはそれらの混合物により構成される。透明樹脂は、可視光領域の４００〜７００ｎｍの全波長領域において透過率が好ましくは８０％以上、より好ましくは９５％以上の樹脂である。透明樹脂には、熱可塑性樹脂、熱硬化性樹脂、および感光性樹脂が含まれ、その前駆体には、放射線照射により硬化して透明樹脂を生成するモノマーもしくはオリゴマーが含まれ、これらを単独でまたは２種以上混合して用いることができる。
【００３４】
色素担体は、赤色着色組成物中の色素１００重量部に対して、３０〜７００重量部、好ましくは６０〜４５０重量部の量で用いることができる。また、透明樹脂とその前駆体との混合物を色素担体として用いる場合には、透明樹脂は、赤色着色組成物中の色素１００重量部に対して、２０〜４００重量部、好ましくは５０〜２５０重量部の量で用いることができる。また、透明樹脂の前駆体は、赤色着色組成物中の色素１００重量部に対して、１０〜３００重量部、好ましくは１０〜２００重量部の量で用いることができる。
【００３５】
熱可塑性樹脂としては、例えば, ブチラール樹脂、スチレンーマレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、ポリエステル樹脂、アクリル系樹脂、アルキッド樹脂、ポリスチレン樹脂、ポリアミド樹脂、ゴム系樹脂、環化ゴム系樹脂、セルロース類、ポリブタジエン、ポリエチレン、ポリプロピレン、ポリイミド樹脂等が挙げられる。
また、熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂、フェノール樹脂等が挙げられる。
【００３６】
感光性樹脂としては、水酸基、カルボキシル基、アミノ基等の反応性の置換基を有する線状高分子にイソシアネート基、アルデヒド基、エポキシ基等の反応性置換基を有する（メタ）アクリル化合物やケイヒ酸を反応させて、（メタ）アクリロイル基、スチリル基等の光架橋性基を該線状高分子に導入した樹脂が用いられる。また、スチレン−無水マレイン酸共重合物やα−オレフィン−無水マレイン酸共重合物等の酸無水物を含む線状高分子をヒドロキシアルキル（メタ）アクリレート等の水酸基を有する（メタ）アクリル化合物によりハーフエステル化したものも用いられる。
【００３７】
透明樹脂の前駆体であるモノマーおよびオリゴマーとしては、２−ヒドロキシエチル（メタ）アクリレート、２−ヒドロキシプロピル（メタ）アクリレート、シクロヘキシル（メタ）アクリレート、ポリエチレングリコールジ（メタ）アクリレート、ペンタエリスリトールトリ（メタ）アクリレート、トリメチロールプロパントリ（メタ）アクリレート、ジペンタエリスリトールヘキサ（メタ）アクリレート、トリシクロデカニル（メタ）アクリレート、メラミン（メタ）アクリレート、エポキシ（メタ）アクリレート等の各種アクリル酸エステルおよびメタクリル酸エステル、（メタ）アクリル酸、スチレン、酢酸ビニル、（メタ）アクリルアミド、N-ヒドロキシメチル（メタ）アクリルアミド、アクリロニトリル等が挙げられる。
【００３８】
赤色着色組成物には、該組成物を紫外線照射により硬化する場合には、光重合開始剤等が添加される。
光重合開始剤としては、４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−メチル−１[４−（メチルチオ）フェニル]−２−モルフォリノプロパ
ン−１−オン、２−ベンジル−２−ジメチルアミノ−１−（４−モルフォリノフェニル）−ブタン−１−オン等のアセトフェノン系光重合開始剤、ベンゾイン、ベンゾインメチルエーテル、ベンゾインエチルエーテル、ベンゾインイソプロピルエーテル、ベンジルジメチルケタール等のベンゾイン系光重合開始剤、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド等のベンゾフェノン系光重合開始剤、チオキサントン、２−クロロチオキサントン、２−メチルチオキサントン、イソプロピルチオキサントン、２，４−ジイソプロピルチオキサントン等のチオキサントン系光重合開始剤、２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、２，４−トリクロロメチル（４’−メトキシスチリル）−６−トリアジン等のトリアジン系光重合開始剤、ボレート系光重合開始剤、カルバゾール系光重合開始剤、イミダゾール系光重合開始剤等が用いられる。
【００３９】
光重合開始剤は、赤色着色組成物中の色素１００重量部に対して、５〜２００重量部、好ましくは１０〜１５０重量部の量で用いることができる。
上記光重合開始剤は、単独あるいは２種以上混合して用いるが、増感剤として、α−アシロキシエステル、アシルフォスフィンオキサイド、メチルフェニルグリオキシレート、ベンジル、９，１０−フェナンスレンキノン、カンファーキノン、エチルアンスラキノン、４，４’−ジエチルイソフタロフェノン、３，３’，４，４’−テトラ（ｔ−ブチルパーオキシカルボニル）ベンゾフェノン、４，４’−ジエチルアミノベンゾフェノン等の化合物を併用することもできる。
増感剤は、光重合開始剤１００重量部に対して、０．１〜６０重量部の量で含有させることができる。
【００４０】
さらに、赤色着色組成物には、連鎖移動剤としての働きをする多官能チオールを含有させることができる。
多官能チオールは、チオール基を２個以上有する化合物であればよく、例えば、ヘキサンジチオール、デカンジチオール、１，４−ブタンジオールビスチオプロピオネート、１，４−ブタンジオールビスチオグリコレート、エチレングリコールビスチオグリコレート、
エチレングリコールビスチオプロピオネート、トリメチロールプロパントリスチオグリコレート、トリメチロールプロパントリスチオプロピオネート、トリメチロールプロパントリス（３−メルカプトブチレート）、ペンタエリスリトールテトラキスチオグリコレート、ペンタエリスリトールテトラキスチオプロピオネート、トリメルカプトプロピオン酸トリス（２−ヒドロキシエチル）イソシアヌレート、１，４−ジメチルメルカプトベンゼン、２、４、６−トリメルカプト−ｓ−トリアジン、２−（Ｎ，Ｎ−ジブチルアミノ）−４，６−ジメルカプト−ｓ−トリアジン等が挙げられる。これらの多官能チオールは、１種または２種以上混合して用いることができる。
多官能チオールは、赤色着色組成物中の色素１００重量部に対して、０．２〜１５０重量部、好ましくは０．２〜１００重量部の量で用いることができる。
【００４１】
さらに、本発明の赤色着色組成物には、色素を充分に色素担体中に分散させ、ガラス基板等の透明基板上に乾燥膜厚が０．２〜５μｍとなるように塗布してフィルタセグメントを形成することを容易にするために溶剤を含有させることができる。
溶剤としては、例えば、1,2,3−トリクロロプロパン、1,3−ブタンジオール、1,3-ブチ
レングリコール、1,3-ブチレングリコールジアセテート、1,4−ジオキサン、2−ヘプタ
ノン、2−メチル−1,3−プロパンジオール、3,5,5-トリメチル-2-シクロヘキセン-1-
オン、3,3,5−トリメチルシクロヘキサノン、3−メトキシプロピオン酸メチル、3−エ
トキシプロピオン酸エチル、3−メチル−1,3−ブタンジオール、3−メトキシ−3−メ
チル−1−ブタノール、3−メトキシ−3−メチルブチルアセテート、3-メトキシブタノ
ール、3−メトキシブチルアセテート、4−ヘプタノン、ｍ−キシレン、ｍ−ジエチルベ
ンゼン、ｍ−ジクロロベンゼン、Ｎ，Ｎ−ジメチルアセトアミド、Ｎ，Ｎ−ジメチルホルムアミド、n−ブチルアルコール、ｎ−ブチルベンゼン、n−プロピルアセテート、Ｎ−
メチルピロリドン、o−キシレン、o−クロロトルエン、ｏ−ジエチルベンゼン、ｏ−ジ
クロロベンゼン、ｐ−クロロトルエン、ｐ−ジエチルベンゼン、ｓｅｃ−ブチルベンゼン、ｔｅｒｔ−ブチルベンゼン、γ―ブチロラクトン、イソブチルアルコール、イソホロン、エチレングリコールジエチルエーテル、エチレングリコールジブチルエーテル、エチレングリコールモノイソプロピルエーテル、エチレングリコールモノエチルエーテル、エチレングリコールモノエチルエーテルアセテート、エチレングリコールモノターシャリーブチルエーテル、エチレングリコールモノブチルエーテル、エチレングリコールモノブチルエーテルアセテート、エチレングリコールモノプロピルエーテル、エチレングリコールモノヘキシルエーテル、エチレングリコールモノメチルエーテル、エチレングリコールモノメチルエーテルアセテート、ジイソブチルケトン、ジエチレングリコールジエチルエーテル、ジエチレングリコールジメチルエーテル、ジエチレングリコールモノイソプロピルエーテル、ジエチレングリコールモノエチルエーテルアセテート、ジエチレングリコールモノブチルエーテル、ジエチレングリコールモノブチルエーテルアセテート、ジエチレングリコールモノメチルエーテル、シクロヘキサノール、シクロヘキサノールアセテート、シクロヘキサノン、ジプロピレングリコールジメチルエーテル、ジプロピレングリコールメチルエーテルアセテート、ジプロピレングリコールモノエチルエーテル、ジプロピレングリコールモノブチルエーテル、ジプロピレングリコールモノプロピルエーテル、ジプロピレングリコールモノメチルエーテル、ダイアセトンアルコール、トリアセチン、トリプロピレングリコールモノブチルエーテル、トリプロピレングリコールモノメチルエーテル、プロピレングリコールジアセテート、プロピレングリコールフェニルエーテル、プロピレングリコールモノエチルエーテル、プロピレングリコールモノエチルエーテルアセテート、プロピレングリコールモノブチルエーテル、プロピレングリコールモノプロピルエーテル、プロピレングリコールモノメチルエーテル、プロピレングリコールモノメチルエーテルアセテート、プロピレングリコールモノメチルエーテルプロピオネート、ベンジルアルコール、メチルイソブチルケトン、メチルシクロヘキサノール、酢酸n−アミル、酢酸n−ブチル、酢酸イソアミル、酢酸イソブチル、酢酸プロピル、二塩基酸エステル等が挙げられ、これらを単独でもしくは混合して用いる。
溶剤は、赤色着色組成物中の色素１００重量部に対して、８００〜４０００重量部、好ましくは１０００〜２５００重量部の量で用いることができる。
【００４２】
赤色着色組成物は、１種または２種以上の色素を必要に応じて上記光重合開始剤と共に、色素担体および有機溶剤中に三本ロールミル、二本ロールミル、サンドミル、ニーダー、アトライター等の各種分散手段を用いて微細に分散して製造することができる。また、２種以上の色素を含む赤色着色組成物は、各色素を別々に色素担体および有機溶剤中に微細に分散したものを混合して製造することもできる。色素として顔料を色素担体および有機溶剤中に分散する際には、適宜、樹脂型顔料分散剤、界面活性剤、顔料誘導体等の分散助剤を含有させることができる。分散助剤は、顔料の分散に優れ、分散後の顔料の再凝集を防止する効果が大きいので、分散助剤を用いて顔料を色素担体および有機溶剤中に分散してなる着色組成物を用いた場合には、透明性に優れたカラーフィルタが得られる。
分散助剤は、着色組成物中の顔料１００重量部に対して、０．１〜４０重量部、好ましくは０．１〜３０重量部の量で用いることができる。
【００４３】
樹脂型顔料分散剤としては、顔料に吸着する性質を有する顔料親和性部位と、色素担体と相溶性のある部位とを有し、顔料に吸着して顔料の色素担体への分散を安定化する働きをするものである。樹脂型顔料分散剤として具体的には、ポリウレタン、ポリアクリレートなどのポリカルボン酸エステル、不飽和ポリアミド、ポリカルボン酸、ポリカルボン酸（部分）アミン塩、ポリカルボン酸アンモニウム塩、ポリカルボン酸アルキルアミン塩、ポリシロキサン、長鎖ポリアミノアマイドリン酸塩、水酸基含有ポリカルボン酸エステルや、これらの変性物、ポリ（低級アルキレンイミン）と遊離のカルボキシル基を有するポリエステルとの反応により形成されたアミドやその塩などの油性分散剤、（メタ）アクリル酸−スチレン共重合体、（メタ）アクリル酸−（メタ）アクリル酸エステル共重合体、スチレン−マレイン酸共重合体、ポリビニルアルコール、ポリビニルピロリドンなどの水溶性樹脂や水溶性高分子化合物、ポリエステル系、変性ポリアクリレート系、エチレンオキサイド／プロピレンオキサイド付加化合物、燐酸エステル系等が用いられ、これらは単独でまたは２種以上を混合して用いることができる。
【００４４】
市販の樹脂型顔料分散剤としては、ビックケミー社製のＤｉｓｐｅｒｂｙｋ−１０１、１０３、１０７、１０８、１１０、１１１、１１６、１３０、１４０、１５４、１６１、１６２、１６３、１６４、１６５、１６６、１７０、１７１、１７４、１８０、１８１、１８２、１８３、１８４、１８５、１９０、２０００、２００１、またはＡｎｔｉ−Ｔｅｒｒａ−Ｕ、２０３、２０４、またはＢＹＫ−Ｐ１０４、Ｐ１０４Ｓ、２２０Ｓ、またはＬａｃｔｉｍｏｎ、Ｌａｃｔｉｍｏｎ−ＷＳまたはＢｙｋｕｍｅｎ等、アビシア社製のＳＯＬＳＰＥＲＳＥ−３０００、９０００、１３２４０、１３６５０、１３９４０、１７０００、１８０００、２００００、２１０００、２４０００、２６０００、２７０００、２８０００、３１８４５、３２０００、３２５００、３２６００、３４７５０、３６６００、３８５００、４１０００、４１０９０、５３０９５等、エフカケミカルズ社製のＥＦＫＡ−４６、４７、４８、４５２、ＬＰ４００８、４００９、ＬＰ４０１０、ＬＰ４０５０、ＬＰ４０５５、４００、４０１、４０２、４０３、４５０、４５１、４５３、４５４０、４５５０、ＬＰ４５６０、１２０、１５０、１５０１、１５０２、１５０３等が挙げられる。
【００４５】
界面活性剤としては、ポリオキシエチレンアルキルエーテル硫酸塩、ドデシルベンゼンスルホン酸ナトリウム、スチレン−アクリル酸共重合体のアルカリ塩、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、ステアリン酸ナトリウム、ラウリル硫酸ナトリウム、スチレン−アクリル酸共重合体のモノエタノールアミン、ポリオキシエチレン
アルキルエーテルリン酸エステルなどのアニオン性界面活性剤；ポリオキシエチレンオレイルエーテル、ポリオキシエチレンラウリルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレートなどのノニオン性界面活性剤；アルキル４級アンモニウム塩やそれらのエチレンオキサイド付加物などのカオチン性界面活性剤；アルキルジメチルアミノ酢酸ベタインなどのアルキルベタイン、アルキルイミダゾリンなどの両性界面活性剤が挙げられ、これらは単独でまたは２種以上を混合して用いることができる。
【００４６】
顔料誘導体は、有機色素に置換基を導入した化合物であり、用いる顔料の色相に近いものが好ましいが、添加量が少なければ色相の異なるものを用いても良い。有機色素には、一般に色素とは呼ばれていないナフタレン系、アントラキノン系等の淡黄色の芳香族多環化合物も含まれる。顔料誘導体としては、特開昭６３−３０５１７３号公報、特開昭５７−１５６２０号公報、特開昭５９−４０１７２号公報、特開昭６３−１７１０２号公報、特開平５−９４６９号公報等に記載されているものを使用できる。特に、塩基性基を有する顔料誘導体は、顔料の分散効果が大きいため、好適に用いられる。これらは単独でまたは２種類以上を混合して用いることができる。
【００４７】
顔料誘導体が有する塩基性基として具体的には、下記一般式（４）、（５）、（６）、及び（７）で表される置換基が挙げられる。なかでも、下記一般式（７）で表されるトリアジン骨格を含む塩基性基を有する顔料誘導体は、顔料の分散効果が大きいため、好適に用いられる。
【化１】
2010189560.tif 000003
【００４８】
【化２】
2010189560.tif 000004
【００４９】
【化３】
2010189560.tif 000005
【００５０】
【化４】
2010189560.tif 000006
【００５１】
上記一般式（４）〜（７）において、Ｘは、−ＳＯ２ −、−ＣＯ−、−ＣＨ２ ＮＨＣＯＣＨ２ −、−ＣＨ２ −または直接結合を表す。ｎは、１〜１０の整数を表し、好ましくは１〜３の整数である。
Ｒ１ およびＲ２ は、それぞれ独立に、炭素数１〜３６の置換されていてもよいアルキル基、炭素数２〜３６の置換されていてもよいアルケニル基もしくは置換されていてもよいフェニル基を表すか、またはＲ１とＲ２とが結合して更なる窒素、酸素または硫黄原子を含む置換されていてもよい複素環を形成する。Ｒ１ およびＲ２ は、好ましくは、１〜５個の炭素原子を有する非置換もしくは置換アルキル基である。
Ｒ３ は、炭素数１〜３６の置換されていてもよいアルキル基、炭素数２〜３６の置換されていてもよいアルケニル基または置換されていてもよいフェニル基を表す。Ｒ３ は、好ましくは、１〜４個の炭素原子を有する非置換もしくは置換アルキル基である。
Ｒ４ 、Ｒ５ 、Ｒ６およびＲ７ は、それぞれ独立に、水素原子、炭素数１〜３６の置換されていてもよいアルキル基、炭素数２〜３６の置換されていてもよいアルケニル基または置換されていてもよいフェニル基を表す。Ｒ４ 、Ｒ５ 、Ｒ６ およびＲ７ は、好ましくは、１〜４個の炭素原子を有する非置換もしくは置換アルキル基である。
Ｙは、−ＮＲ８ −Ｚ−ＮＲ９ −または直接結合を表す。
Ｒ８ およびＲ９ は、それぞれ独立に、水素原子、炭素数１〜３６の置換されていてもよいアルキル基、置換されていてもよい炭素数２〜３６のアルケニル基または置換されていてもよいフェニル基を表す。Ｒ８ およびＲ９ は、好ましくは、それぞれ、水素原子である。
Ｚは、炭素数１〜３６の置換されていてもよいアルキレン基、炭素数２〜３６の置換されていてもよいアルケニレン基、または置換されていてもよいフェニレン基を表す。Ｚは、好ましくは、非置換もしくは置換フェニレン基である。
【００５２】
Ｐは、下記一般式（８）で示される置換基または一般式（９）で示される置換基を表す。一般式（８）および（９）において、Ｒ１ 〜Ｒ７ 、およびｎは、上に定義したとおりである。
Ｑは、水酸基、アルコキシル基、一般式（８）で示される置換基または一般式（９）で示される置換基を表す。Ｑは、好ましくは、一般式（８）で示される置換基である。
【化５】
2010189560.tif 000007
【００５３】
【化６】
2010189560.tif 000008
【００５４】
塩基性基を有する顔料誘導体を構成する有機色素としては、例えば、ジケトピロロピロール系色素、アゾ、ジスアゾ、ポリアゾ等のアゾ系色素、フタロシアニン系色素、ジアミノジアントラキノン、アントラピリミジン、フラバントロン、アントアントロン、インダントロン、ピラントロン、ビオラントロン等のアントラキノン系色素、キナクリドン系色素、ジオキサジン系色素、ペリノン系色素、ペリレン系色素、チオインジゴ系色素、イソインドリノン系色素、キノフタロン系色素、スレン系色素、金属錯体系色素が挙げられる。また、先に例示した有機顔料でもよい。
【００５５】
塩基性基を有する顔料誘導体は、種々の合成経路で合成することができる。例えば、有機色素に、下記式（１０）〜（１３）で表される置換基を導入した後、該置換基と反応して一般式（４）〜（７）で表される置換基を形成するアミン成分、例えば、Ｎ，Ｎ−ジメチルアミノプロピルアミン、Ｎ−メチルピペラジン、ジエチルアミンまたは４−［４−ヒドロキシ−６−［３−（ジブチルアミノ）プロピルアミノ］−１，３，５−トリアジン−２−イルアミノ］アニリン等を反応させることによって得られる。
【化７】
2010189560.tif 000009
【００５６】
【化８】
2010189560.tif 000010
【００５７】
【化９】
2010189560.tif 000011
【００５８】
【化１０】
2010189560.tif 000012
【００５９】
有機色素がアゾ系色素である場合は、一般式（４）〜（７）で表される置換基をあらかじめジアゾ成分またはカップリング成分に導入し、その後カップリング反応を行うことによって塩基性基を有するアゾ系顔料誘導体を製造することもできる。
また、本発明の塩基性基を有するトリアジン誘導体は、種々の合成経路で合成することができる。例えば、塩化シアヌルを出発原料とし、塩化シアヌルの少なくとも１つの塩素に一般式（４）〜（７）で表される置換基を形成するアミン成分、例えば、Ｎ，Ｎ−ジメチルアミノプロピルアミンまたはＮ−メチルピペラジン等を反応させ、次いで塩化シアヌルの残りの塩素と種々のアミンまたはアルコール等を反応させることによって得られる。
【００６０】
一般式（４）〜（７）で表される置換基を形成するために使用されるアミン成分としては、例えば、ジメチルアミン、ジエチルアミン、Ｎ，Ｎ−エチルイソプロピルアミン、Ｎ，Ｎ−エチルプロピルアミン、Ｎ，Ｎ−メチルブチルアミン、Ｎ，Ｎ−メチルイソブチルアミン、Ｎ，Ｎ−ブチルエチルアミン、Ｎ，Ｎ−ｔｅｒｔ−ブチルエチルアミン、ジイソプロピルアミン、ジプロピルアミン、Ｎ，Ｎ−ｓｅｃ−ブチルプロピルアミン、ジブチルアミン、ジーｓｅｃ−ブチルアミン、ジイソブチルアミン、Ｎ，Ｎ−イソブチル−ｓｅｃ−ブチルアミン、ジアミルアミン、ジイソアミルアミン、ジヘキシルアミン、ジ（２−エチルへキシル）アミン、ジオクチルアミン、Ｎ，Ｎ−メチルオクタデシルアミン、ジデシルアミン、ジアリルアミン、Ｎ，Ｎ−エチル−１，２−ジメチルプロピルアミン、Ｎ，Ｎ−メチルヘキシルアミン、ジオレイルアミン、ジステアリルアミン、Ｎ，Ｎ−ジメチルアミノメチルアミン、Ｎ，Ｎ−ジメチルアミノエチルアミン、Ｎ，Ｎ−ジメチルアミノアミルアミン、Ｎ，Ｎ−ジメチルアミノブチルアミン、Ｎ，Ｎ−ジエチルアミノエチルアミン、Ｎ，Ｎ−ジエチルアミノプロピルアミン、Ｎ，Ｎ−ジエチルアミノヘキシルアミン、Ｎ，Ｎ−ジエチルアミノブチルアミン、Ｎ，Ｎ−ジエチルアミノペンチルアミン、Ｎ，Ｎ−ジプロピルアミノブチルアミン、Ｎ，Ｎ−ジブチルアミノプロピルアミン、Ｎ，Ｎ−ジブチルアミノエチルアミン、Ｎ，Ｎ−ジブチルアミノブチルアミン、Ｎ，Ｎ−ジイソブチルアミノペンチルアミン、Ｎ，Ｎ−メチルーラウリルアミノプロピルアミン、Ｎ，Ｎ−エチルーヘキシルアミノエチルアミン、Ｎ，Ｎ−ジステアリルアミノエチルアミン、Ｎ，Ｎ−ジオレイルアミノエチルアミン、Ｎ，Ｎ−ジステアリルアミノブチルアミン、ピペリジン、２−ピペコリン、３−ピペコリン、４−ピペコリン、２，４−ルペチジン、２，６−ルペチジン、３，５−ルペチジン、３−ピペリジンメタノール、ピペコリン酸、イソニペコチン酸、イソニコペチン酸メチル、イソニコペチン酸エチル、２−ピペリジンエタノール、ピロリジン、３−ヒドロキシピロリジン、Ｎ−アミノエチルピペリジン、Ｎ−アミノエチル−４−ピペコリン、Ｎ−アミノエチルモルホリン、Ｎ−アミノプロピルピペリジン、Ｎ−アミノプロピル−２−ピペコリン、Ｎ−アミノプロピル−４−ピペコリン、Ｎ−アミノプロピルモルホリン、Ｎ−メチルピペラジン、Ｎ−ブチルピペラジン、Ｎ−メチルホモピペラジン、１−シクロペンチルピペラジン、１−アミノ−４−メチルピペラジン、１−シクロペンチルピペラジン等が挙げられる。顔料誘導体は、単独でまたは２種類以上を混合して用いることができる。
顔料誘導体は、顔料１００重量部に対して０．１〜４０重量部、好ましくは０．１〜３０重量部の量で用いることができる。０．１重量部よりも少ない場合、顔料の分散効果が得られないため好ましくなく、４０重量部よりも多い場合、色相が変化する可能性があるため好ましくない。
【００６１】
本発明の赤色着色組成物には、組成物の経時粘度を安定化させるために貯蔵安定剤を含有させることができる。また、透明基板との密着性を高めるためにシランカップリング剤等の密着向上剤を含有させることもできる。
貯蔵安定剤としては、例えば、ハイドロキノン、メチルハイドロキノン、２，５ジ−tert−ブチルハイドロキノン、tert−ブチルハイドロキノン、tert−ブチル−βベンゾキノン、tert−ブチルハイドロキノン２，５ジフェニル−p−ベンゾキノンなどのハイドロキノ
ン系化合物、ベンジルトリメチルクロライド、ジエチルヒドロキシアミンなどの４級アンモニウムクロライド、乳酸、シュウ酸などの有機酸およびそのメチルエーテル、トリブチルホスフィン、トリオクチルホスフィン、トリシクロヘキシルホスフィン、トリフェニルホスフィン、トリベンジルホスフィンなどのホスフィン化合物、トリオクチルホスフィンオキサイド、トリフェニルホスフィンオキサイドなどのホスフィンオキサイド化合物、トリフェニルホスファイト、トリスノニルフェニルホスファイトなどのホスファイト化合物、ｔ−ブチルピロカテコールなどが挙げられる。貯蔵安定剤は、着色組成物中の顔料１００重量部に対して、０．１〜１０重量部の量で用いることができる。
【００６２】
シランカップリング剤としては、ビニルトリス（β−メトキシエトキシ）シラン、ビニルエトキシシラン、ビニルトリメトキシシラン等のビニルシラン類、γ−メタクリロキシプロピルトリメトキシシラン等の（メタ）アクリルシラン類、β−（３，４−エポキシシクロヘキシル）エチルトリメトキシシラン、β−（３，４−エポキシシクロヘキシル）メチルトリメトキシシラン、β−（３，４−エポキシシクロヘキシル）エチルトリエトキシシラン、β−（３，４−エポキシシクロヘキシル）メチルトリエトキシシラン、γ−グリシドキシプロピルトリメトキシシラン、γ−グリシドキシプロピルトリエトキシシラン等
のエポキシシラン類、Ｎ−β（アミノエチル）γ−アミノプロピルトリメトキシシラン、Ｎ−β（アミノエチル）γ−アミノプロピルトリエトキシシラン、Ｎ−β（アミノエチル）γ−アミノプロピルメチルジエトキシシシラン、γ−アミノプロピルトリエトキシシラン、γ−アミノプロピルトリメトキシシラン、Ｎ−フェニル−γ−アミノプロピルトリメトキシシラン、Ｎ−フェニル−γ−アミノプロピルトリエトキシシラン等のアミノシラン類、γ−メルカプトプロピルトリメトキシシラン、γ−メルカプトプロピルトリエトキシシラン等のチオシラン類等が挙げられる。シランカップリング剤は、着色組成物中の顔料１００重量部に対して、０．０１〜１０重量部、好ましくは０．０５〜５重量部の量で用いることができる。
【００６３】
本発明の赤色着色組成物は、グラビアオフセット用印刷インキ、水無しオフセット印刷インキ、シルクスクリーン印刷用インキ、溶剤現像型あるいはアルカリ現像型着色レジストの形態で調製することができる。着色レジストは、熱可塑性樹脂、熱硬化性樹脂または感光性樹脂と、モノマーと、光重合開始剤と、有機溶剤とを含有する組成物中に色素を分散させたものである。
顔料は、赤色着色組成物の全固形分量を基準（１００重量％）として５〜７０重量％の割合で含有されることが好ましい。より好ましくは、２０〜５０重量％の割合で含有され、その残部は、顔料担体により提供される樹脂質バインダーから実質的になる。
本発明の赤色着色組成物は、遠心分離、焼結フィルタ、メンブレンフィルタ等の手段にて、５μｍ以上の粗大粒子、好ましくは１μｍ以上の粗大粒子、さらに好ましくは０．５μｍ以上の粗大粒子および混入した塵の除去を行うことが好ましい。
【００６４】
本発明の赤色カラーフィルタは、透明基板上に、印刷法またはフォトリソグラフィー法により、上記の本発明の着色組成物を用いて形成される。
透明基板としては、ソーダ石灰ガラス、低アルカリ硼珪酸ガラス、無アルカリアルミノ硼珪酸ガラスなどのガラス板や、ポリカーボネート、ポリメタクリル酸メチル、ポリエチレンテレフタレートなどの樹脂板が用いられる。また、ガラス板や樹脂板の表面には、液晶パネル化後の液晶駆動のために、酸化インジウム、酸化錫などからなる透明電極が形成されていてもよい。
【００６５】
印刷法による各色フィルタセグメントの形成は、上記各種の印刷インキとして調製した着色組成物の印刷と乾燥を繰り返すだけでパターン化ができるため、カラーフィルタの製造法としては、低コストで量産性に優れている。さらに、印刷技術の発展により高い寸法精度および平滑度を有する微細パターンの印刷を行うことができる。印刷を行うためには、印刷の版上にて、あるいはブランケット上にてインキが乾燥、固化しないような組成とすることが好ましい。また、印刷機上でのインキの流動性の制御も重要であり、分散剤や体質顔料によるインキ粘度の調整を行うこともできる。
【００６６】
フォトリソグラフィー法により各色フィルタセグメントを形成する場合は、上記溶剤現像型あるいはアルカリ現像型着色レジストとして調製した着色組成物を、透明基板上に、スプレーコートやスピンコート、スリットコート、ロールコート等の塗布方法により、乾燥膜厚が０．２〜１０μｍとなるように塗布する。塗布膜を乾燥させる際には、減圧乾燥機、コンベクションオーブン、ＩＲオーブン、ホットプレート等を使用してもよい。
必要により乾燥された膜には、この膜と接触あるいは非接触状態で設けられた所定のパターンを有するマスクを通して紫外線露光を行う。その後、溶剤またはアルカリ現像液に浸漬するかもしくはスプレーなどにより現像液を噴霧して未硬化部を除去して所望のパターンを形成したのち、同様の操作を他色について繰り返してカラーフィルタを製造することができる。さらに、着色レジストの重合を促進するため、必要に応じて加熱を施すこともできる。フォトリソグラフィー法によれば、上記印刷法より精度の高いカラーフィルタが製造できる。
【００６７】
現像に際しては、アルカリ現像液として炭酸ナトリウム、水酸化ナトリウム等の水溶液が使用され、ジメチルベンジルアミン、トリエタノールアミン等の有機アルカリを用いることもできる。また、現像液には、消泡剤や界面活性剤を添加することもできる。現像処理方法としては、シャワー現像法、スプレー現像法、ディップ（浸漬）現像法、パドル（液盛り）現像法等を適用することができる。
なお、紫外線露光感度を上げるために、本発明の着色組成物を塗布乾燥後、水溶性あるいはアルカリ水溶性樹脂、例えばポリビニルアルコールや水溶性アクリル樹脂等を塗布乾燥し酸素による重合阻害を防止する膜を形成した後、紫外線露光を行うこともできる。
【００６８】
本発明のカラーフィルタは、上記方法の他に電着法、転写法、インクジェット法などにより製造することができる。なお、電着法は、透明基板上に形成した透明導電膜を利用して、コロイド粒子の電気泳動により各色フィルタセグメントを透明導電膜の上に電着形成することでカラーフィルタを製造する方法である。また、転写法は剥離性の転写ベースシートの表面に、あらかじめカラーフィルタ層を形成しておき、このカラーフィルタ層を所望の透明基板に転写させる方法である。さらにインクジェット法は、インクジェットインクを用いてインクジェット方式により各色フィルタセグメントを形成することでカラーフィルタを製造する方法である。
【００６９】
次に、本発明のカラーフィルタを備えた液晶表示装置について説明する。
図８は、本発明のカラーフィルタを備えた液晶表示装置の概略断面図である。図８に示す装置１０は、ノート型パソコン用のＴＦＴ駆動型液晶表示装置の典型例であって、離間対向して配置された一対の透明基板１１および２１を備え、それらの間には、液晶（ＬＣ）が封入されている。液晶（ＬＣ）は、ＴＮ（Twisted Nematic）、ＳＴＮ（Super Twiste
d Nematic）、ＩＰＳ（In-Plane switching）、ＶＡ（Vertical Alignment）、ＯＣＢ（
Optically Compensated Birefringence）等の駆動モードに応じて配向される。
第１の透明基板１１の内面には、ＴＦＴ（薄膜トランジスタ）アレイ１２が形成されており、その上には例えばＩＴＯからなる透明電極層１３が形成されている。透明電極層１３の上には、配向層１４が設けられている。また、透明基板１１の外面には、偏光板１５が形成されている。
【００７０】
他方、第２の透明基板２１の内面には、本発明のカラーフィルタ２２が形成されている。カラーフィルタ２２を構成する赤色、緑色および青色のフィルタセグメントは、ブラックマトリックス（図示せず）により分離されている。カラーフィルタ２２を覆って、必要に応じて透明保護膜（図示せず）が形成され、さらにその上に、例えばＩＴＯからなる透明電極層２３が形成され、透明電極層２３を覆って配向層２４が設けられている。また、透明基板２１の外面には、偏光板２５が形成されている。なお、偏光板１５の下方には、三波長ランプ３１を備えたバックライトユニット３０が設けられている。
また、本発明のカラーフィルタを備えた液晶表示装置に具備するバックライトは、冷陰極管（ＣＣＦＬ）バックライトの他にＬＥＤバックライトも用いることができる。
【実施例】
【００７１】
以下に、実施例により本発明をより具体的に説明するが、本発明はその要旨を超えない限り以下の実施例に限定されるものではない。なお、実施例および比較例中、「部」とは「重量部」を意味する。
［顔料の調製］
実施例および比較例で用いた染料及び顔料は、表１に示すものと下記の通りに調製した赤色顔料２、４、黄色顔料２、４である。実施例、比較例に用いた染料の分光特性は表２に示す。また、実施例および比較例で用いた分散剤を表３に示す。
【表１】
2010189560.tif 000013
【００７２】
【表２】
2010189560.tif 000014
【００７３】
【表３】
2010189560.tif 000015
【００７４】
［赤色顔料２（Ｒ−５）］
表１に示す赤色顔料１（Ｒ−４）１３６部、表３に示す分散剤Ａ−１  ２４部、塩化ナトリウム１６００部、およびジエチレングリコール（東京化成社製）１９０部をステンレス製１ガロンニーダー（井上製作所社製）に仕込み、６０℃で８時間混練した。次に、この混合物を約５リットルの温水に投入し、約７０℃に加熱しながらハイスピードミキサーで約１時間撹拌してスラリー状とした後、濾過、水洗して塩化ナトリウム及びジエチレングリコールを除き、８０℃で２４時間乾燥し、１５６部のソルトミリング処理顔料（赤色顔料２、Ｒ−５）を得た。
【００７５】
［赤色顔料４（Ｒ−７）］
表１に示す赤色顔料３（Ｒ−６）１６０部、塩化ナトリウム１６００部、およびジエチレングリコール（東京化成社製）１９０部をステンレス製１ガロンニーダー（井上製作所社製）に仕込み、６０℃で１２時間混練した。次に、この混合物を約５リットルの温水に投入し、約７０℃に加熱しながらハイスピードミキサーで約１時間撹拌してスラリー状とした後、濾過、水洗して塩化ナトリウム及びジエチレングリコールを除き、８０℃で２４時間乾燥し、１５６部のソルトミリング処理顔料（赤色顔料４、Ｒ−７）を得た。
【００７６】
［黄色顔料２（Ｙ−２）］
表１に示す黄色顔料１（Ｙ−１）２８０部、表３に示す分散剤Ａ−２  ２１部、塩化ナトリウム１４００部、およびジエチレングリコール（東京化成社製）２８０部をステンレス製１ガロンニーダー（井上製作所社製）に仕込み、８０℃で１２時間混練した。次に、この混合物を約５リットルの温水に投入し、約７０℃に加熱しながらハイスピードミキサーで約１時間撹拌してスラリー状とした後、濾過、水洗して塩化ナトリウム及びジエチレングリコールを除き、８０℃で２４時間乾燥し、２９８部のソルトミリング処理顔料（黄色顔料２、Ｙ−２）を得た。
【００７７】
［黄色顔料４（Ｙ−４）］
表１に示す黄色顔料３（Ｙ−３）２００部、表３に示す分散剤Ａ−２  １０部、塩化ナトリウム１５００部、およびジエチレングリコール（東京化成社製）２００部をステンレス製１ガロンニーダー（井上製作所社製）に仕込み、６０℃で１２時間混練した。次に、この混合物を約５リットルの温水に投入し、約７０℃に加熱しながらハイスピードミキサーで約１時間撹拌してスラリー状とした後、濾過、水洗して塩化ナトリウム及びジエチレングリコールを除き、８０℃で２４時間乾燥し、２０７部のソルトミリング処理顔料（黄色顔料４）を得た。
【００７８】
［アクリル樹脂溶液の調製］
次に、実施例および比較例で用いたアクリル樹脂溶液の調製について説明する。樹脂の分子量は、ＧＰＣ（ゲルパーミエーションクロマトグラフィ）により測定したポリスチレン換算の重量平均分子量である。
反応容器にシクロヘキサノン３７０部を入れ、容器に窒素ガスを注入しながら８０℃に加熱して、同温度で下記モノマーおよび熱重合開始剤の混合物を１時間かけて滴下して重合反応を行った。
メタクリル酸                                            ２０．０部
メチルメタクリレート                                    １０．０部
ｎ−ブチルメタクリレート                                ３５．０部
２−ヒドロキシエチルメタクリレート                      １５．０部
２，２’−アゾビスイソブチロニトリル                      ４．０部
パラクミルフェノールエチレンオキサイド変性アクリレート  ２０．０部
（東亜合成株式会社製「アロニックスＭ１１０」）
滴下終了後、さらに８０℃で３時間反応させた後、アゾビスイソブチロニトリル１．０部をシクロヘキサノン５０部に溶解させたものを添加し、さらに８０℃で１時間反応を続けて、アクリル樹脂の溶液を得た。アクリル樹脂の重量平均分子量は、約４００００であった。室温まで冷却した後、樹脂溶液約２ｇをサンプリングして１８０℃、２０分加熱乾燥して不揮発分を測定し、先に合成した樹脂溶液に不揮発分が２０重量％になるようにシクロヘキサノンを添加してアクリル樹脂溶液を調製した。
【００７９】
［顔料分散体の調製］
表４に示す組成（重量比）の混合物を均一に撹拌混合した後、直径０．５ｍｍのジルコニアビーズを用いて、アイガーミルで２時間分散した後、５μｍのフィルタで濾過し顔料分散体を調製した。
【表４】
2010189560.tif 000016
【００８０】
［赤色着色組成物（レジスト）の調製］
次いで、表５に示す組成（重量比）の混合物を均一になるように攪拌混合した後、１μｍのフィルタで濾過して各レジストを得た。
【表５】
2010189560.tif 000017
【００８１】
多官能チオール：ＴＰＭＢ
モノマー    ：トリメチロールプロパントリアクリレート
（新中村化学社製「ＮＫエステルＡＴＭＰＴ」）
光重合開始剤：2-メチル-1-[4-（メチルチオ）フェニル]-2-モルフォリノプロパン-1-オ
ン
（チバ・スペシャルティ・ケミカルズ社製「イルガキュア９０７」）
増感剤      ：４，４’−ビス（ジエチルアミノ）ベンゾフェノン
（保土ヶ谷化学社製「ＥＡＢ−Ｆ」）
有機溶剤    ：シクロヘキサノン
【００８２】
［実施例１〜４、比較例１〜４］
なお、実施例１〜４で用いた赤色染料（Ｒ−１、Ｒ−２）、及び比較例２，４で用いた赤色染料（Ｒ−３）の分光特性は図１に示した通りである。
【００８３】
［カラーフィルタの作製］
本発明の赤色着色組成物をスピンコート法により、予めブラックマトリックスが形成されてあるガラス基板に塗工した後、クリーンオーブン中で、７０℃で２０分間プリベークした。次いで、この基板を室温に冷却後、超高圧水銀ランプを用い、フォトマスクを介して紫外線を露光した。その後、この基板を２３℃の炭酸ナトリウム水溶液を用いてスプレー現像した後、イオン交換水で洗浄し、風乾した。さらに、クリーンオーブン中で、２３０℃で３０分間ポストベークを行い、基板上にストライプ状のフィルタセグメントを形成した。フィルタセグメントの形成膜厚はいずれも２．０μｍであった。
実施例及び比較例で得られた、赤色フィルタセグメントからなる赤色カラーフィルタについて、以下の評価を行った。
【００８４】
［赤色カラーフィルタの分光特性評価］
実施例、比較例で得られた赤色カラーフィルタについて、オリンパス社製OSP-200を用い
て分光測定を実施した。Ｆ１０光源にて色度ｘ、ｙを一定にして（即ち、色相を一定にし
て）シミュレーションによりＣＩＥ色度、ｘ、ｙ、Ｙを得た。それぞれの計算結果を表６に示した。また、その時の分光透過率スペクトルを図２、図３、及び図４、図５に示す。なお、実施例１、２及び比較例１、２が同一の色相、実施例３，４及び比較例３，４は同一の色相の赤色カラーフィルタである。
【表６】
2010189560.tif 000018
【００８５】
表６に示すとおり、同一の色相の場合、本発明の赤色着色組成物を用いて得られたカラーフィルタは明度が比較例と比較して非常に高い結果となった。
【００８６】
［カラーフィルタのコントラスト比測定］
まず、図６（ａ）に示すように、得られた赤色カラーフィルタ１４の両側に偏光板１３，１５を重ねて、偏光板１３，１５の偏光軸を互いに平行にした状態で、一方の偏光板１５の側からバックライト１７を当てて、他方の偏光板１３を透過した光１８の輝度ＬＰ（平行透過光の輝度）を色彩輝度計ＢＭ−５Ａ（トプコン社製）１２を使用して、２゜視野の条件で測定した（CIE1931表色系）。
次に、図６（ｂ）に示すように、偏光板１３，１５の偏光軸を互いに直交させた状態で、一方の偏光板１５側からバックライト１７を当て、他方の偏光板１３を透過した光１９の輝度ＬＣ（直交透過光の輝度）を色彩輝度計１２で測定した。
また、偏光板単体（カラーフィルタを除いた状態）における平行透過光の輝度ＬＰと直交透過光の輝度ＬＣを図６（ａ）および図６（ｂ）から赤色カラーフィルタ１４を除いた状態で同様に測定した。
【００８７】
なお、バックライトは、図７に示すような発光スペクトルを有し、輝度＝１９３７ｃｄ／ｍ２、ＸＹＺ表色系色度図における色度座標（ｘ，ｙ）が（０．３１６，０．３０１）、色温度＝６５２５Ｋ、色度偏差ｄｕｖ＝−０．０１３６の特性のものを用いた。また、偏光板は、ＮＰＦ−ＳＥＧ１２２４ＤＵ（日東電工社製）を用いた。
得られた測定値を用いて、コントラスト比をＬＰ／ＬＣで算出した。結果を表６に併せて示す。表６に示す通り、本発明の赤色着色組成物では、顔料成分を減らすことができるため、高いコントラストが得られる結果となった。
このように、本発明の赤色着色組成物においては、高い明度を持ち、なおかつ高いコントラストも得られる。
【図面の簡単な説明】
【００８８】
【図１】実施例、比較例２、４に用いた染料の分光透過率スペクトル
【図２】実施例１及び比較例１の赤色カラーフィルタの分光透過率スペクトル
【図３】実施例２及び比較例２の赤色カラーフィルタの分光透過率スペクトル
【図４】実施例３及び比較例３の赤色カラーフィルタの分光透過率スペクトル
【図５】実施例４及び比較例４の赤色カラーフィルタの分光透過率スペクトル
【図６】本発明のコントラスト比測定方法の説明図
【図７】バックライトの発光スペクトル
【図８】本発明のカラーフィルタを備えた液晶表示装置の概略断面図である。
【符号の説明】
【００８９】
１０・・・バックライトユニット
１１・・・三波長ランプ
１２・・・色彩輝度計
１３、１５・・・偏光板
１４・・・カラーフィルタ
１６・・・バックライト光
１７・・・バックライトユニット
１８・・・平行透過光
１９・・・直交透過光（漏れ光）
【図１】
2010189560.tif 000019
【図２】
2010189560.tif 000020
【図３】
2010189560.tif 000021
【図４】
2010189560.tif 000022
【図５】
2010189560.tif 000023
【図６】
2010189560.tif 000024
【図７】
2010189560.tif 000025
【図８】
2010189560.tif 000026